(57)【要約】【課題】密度を好適な範囲に調整しつつ焼成前の含浸性を向上させた無機繊維紙を提供する。【解決手段】生体溶解性セラミック繊維と、繊維分における配合比が０重量％以上７０重量％以下のガラス繊維と、平均繊維径が１７μｍ以上２５μｍ以下の有機繊維と、硫酸アルミニウム、ポリ塩化アルミニウム、カチオン性コロイダルシリカ、アルミナゾルから選ばれる少なくとも１種以上のカチオン性無機バインダーと、繊維分に対する配合比が２０重量％以上６０重量％以下のセピオライトと、を用いて湿式抄造することにより得られるシート化した基材である無機繊維紙。【選択図】なし【特許請求の範囲】
【請求項１】
生体溶解性セラミック繊維と、
繊維分における配合比が０重量％以上７０重量％以下のガラス繊維と、
平均繊維径が１７μｍ以上２５μｍ以下の有機繊維と、
硫酸アルミニウム、ポリ塩化アルミニウム、カチオン性コロイダルシリカ、アルミナゾルから選ばれる少なくとも１種以上のカチオン性無機バインダーと、
前記繊維分に対する配合比が２０重量％以上６０重量％以下のセピオライトと、を用いて湿式抄造することにより得られるシート化した基材であることを特徴とする無機繊維紙。
【請求項２】
焼成前の保液量が１００ｇ／ｍ２以上であることを特徴とする請求項１記載の無機繊維紙。
【発明の詳細な説明】
【技術分野】
【０００１】
生体溶解性セラミック繊維を用いた無機繊維紙に関する。
【背景技術】
【０００２】
セラミック繊維は工業材料として優れた特性を有しており、鉄鋼、石油、化学、電気、自動車、建材、航空宇宙などのあらゆる産業界での利用が定着し、耐熱触媒担持材、断熱材、耐熱濾過材、耐熱絶縁材、耐熱シール材、耐熱パッキン材、耐熱緩衝材、耐熱クッション材等の様々な用途に利用されている。
【０００３】
セラミック繊維としては、主として常用温度１，２５０℃以下で使用される非晶質のリフラクトリーセラミックファイバー（以下、ＲＣＦと称する。）と、１，２５０℃より高温で使用されるアルミナ質の結晶質セラミック繊維が知られている。これらＲＣＦと結晶質セラミック繊維は、製造方法や性能、価格が大きく異なっており、それぞれの特性によって使い分けがなされている。しかしながら、セラミック繊維は、人体に与える影響が懸念されており、特にＲＣＦは、「労働安全衛生法施行令の一部を改正する政令」（平成２７年政令第２９４号）や「労働安全衛生規則等の一部を改正する省令」（平成２７年厚生労働省令第１４１号）において、特定化学物質の第２類物質に追加されるなどの規制もなされている。そのため、ＲＣＦに代えて、人体に対して影響の少ない生体溶解性セラミック繊維を用いた無機繊維紙が提案されている（例えば、特許文献１等参照）。
【先行技術文献】
【特許文献】
【０００４】
【特許文献１】特開２００３−１０５６６２号公報
【発明の概要】
【発明が解決しようとする課題】
【０００５】
しかしながら、生体溶解性セラミック繊維は、酸化カルシウム（ＣａＯ）や酸化マグネシウム（ＭｇＯ）等を修飾酸化物として含み、シリカ（ＳｉＯ２）とアルミナ（Ａｌ２Ｏ３）から構成されるＲＣＦとは、化学組成に大きな違いがある。また、生体溶解性セラミック繊維は、一般的に平均繊維径がＲＣＦに比べて太く、そのバラツキも大きいといった違いがある。これらの違いにより、生体溶解性セラミック繊維を用いた無機繊維紙は、ＲＣＦを用いた無機繊維紙に比べ密度が低くなりやすく、切断や打ち抜きなどの加工性に劣る場合がある。一方、いたずらに密度を高くすると含浸性が悪化し、触媒または吸着剤等の機能剤の粒子の分散体や、無機結合剤の分散体等からなる含浸液を含浸させにくくなり、機能剤等を十分に担持させることが困難になってしまう虞がある。
【０００６】
ここで、無機繊維紙は、焼成すると有機成分が消失するため、焼成後は強度が低下しハンドリング性が悪くなる。さらに、折り曲げ加工等の成形が施された焼成後よりも、焼成前のシート状の状態の方が含浸液を含浸させやすい。これらの点では、焼成後の無機繊維紙に含浸液を含浸させるよりも焼成前の無機繊維紙に含浸液を含浸させる方が有利であるが、有機成分が消失し空隙が生じる焼成後に比べて焼成前は含浸性を確保しにくく、焼成前の含浸性は考慮されていないのが実情である。
【０００７】
本発明は、人体に対して影響の少ない生体溶解性セラミック繊維を用いた無機繊維紙において焼成前に含浸液を含浸させる点に着目し、密度を好適な範囲に調整しつつ焼成前の含浸性を向上させた無機繊維紙を提供することを目的とする。
【課題を解決するための手段】
【０００８】
上記目的を解決する本発明の無機繊維紙は、生体溶解性セラミック繊維と、
繊維分における配合比が０重量％以上７０重量％以下のガラス繊維と、
平均繊維径が１７μｍ以上２５μｍ以下の有機繊維と、
硫酸アルミニウム、ポリ塩化アルミニウム、カチオン性コロイダルシリカ、アルミナゾルから選ばれる少なくとも１種以上のカチオン性無機バインダーと、
前記繊維分に対する配合比が２０重量％以上６０重量％以下のセピオライトと、を用いて湿式抄造することにより得られるシート化した基材であることを特徴とする。
【０００９】
また、本発明の無機繊維紙において、焼成前の保液量が１００ｇ／ｍ２以上であることが好ましい。
【発明の効果】
【００１０】
本発明によれば、密度を好適な範囲に調整しつつ焼成前の含浸性を向上させた無機繊維紙を提供することができる。
【発明を実施するための形態】
【００１１】
以下、本発明の無機繊維紙について詳説する。本発明の無機繊維紙は、生体溶解性セラミック繊維、ガラス繊維、有機繊維、無機バインダーとしてカチオン性無機バインダーとセピオライトを用いて湿式抄造することにより得られるシート化した基材である。また、本発明の無機繊維紙は、耐熱触媒担持材、断熱材、耐熱濾過材、耐熱絶縁材、耐熱シール材、耐熱パッキン材、耐熱緩衝材、耐熱クッション材等に好適に用いることができる。
【００１２】
本発明に用いられる生体溶解性セラミック繊維は、「ＥＵ指令９７／６９／ＥＣ」規制におけるカテゴリー０（適用除外物質）に分類される繊維から選択される。そのためには、ＮｏｔａＱ「生体内溶解性繊維判定基準」により下記４種類の動物実験のどれかで安全性を証明されるか、またはＮｏｔａＲ「吸入性繊維でないことの判定基準」により長さ加重幾何平均繊維径から標準偏差の２倍を差し引いた数値が６μｍを越える繊維であることが必要である。
【００１３】
（１）短期吸入による生体内滞留性試験で、２０μｍより長い繊維が１０日未満の荷重半減期をもつこと、
（２）短期気管内注入による生体内滞留試験で、２０μｍより長い繊維が４０日未満の荷重半減期を持つこと、
（３）腹腔内投与試験により過大な発がん性の証拠がないこと、
（４）長期間吸入試験で、関連ある病原性変化もしくは腫瘍性変化がないこと。
【００１４】
上記の安全性が確認された生体溶解性セラミック繊維であれば、その製造方法、化学組成、平均繊維径あるいは平均繊維長に特に制限はなく、例えば、生体溶解性ロックウールを使用することも出来る。
【００１５】
また、生体溶解性セラミック繊維の多くには、製法上の問題から、繊維の先端に非繊維状物（球形に近い粒状物で通常「ショット」と呼ばれる）を含んでいる。このショットの含有率が多いと物理強度が低下すると共に、湿式抄造時においてピンホールや粉落ちなどの問題が発生しやすく安定生産が難しい。そのため、本発明の無機繊維紙では生体溶解性セラミック繊維に含まれる４５μｍ以上のショット含有率は４％以上２０％以下であることが好ましく、５％以上１８％以下であることがより好ましく、５％以上１５％以下であることが更に好ましい。４５μｍ以上のショット含有率を４％未満にするには、脱ショット処理を繰り返し行う必要があり、処理を繰り返し行う影響で繊維長が短くなり物理強度に劣る場合があり、コスト的にも好ましくない。一方、４５μｍ以上の含有率が２０％を超えると強度に寄与しない非繊維状物が増えるため物理強度に劣る場合があり、また無機繊維紙からの粉落ちが多くなり好ましくない。ショットを除去する方法は特に限定されないが、高剪断力をかけてショットと繊維を切断する方法や、スクリーンやサイクロンなどの除去装置を用いてショットを繊維から分離するなどの方法により達成される。
【００１６】
本発明の無機繊維紙では、繊維分における生体溶解性セラミック繊維の配合比は、１０重量％以上９５重量％以下であることが好ましく、２０重量％以上８０重量％以下であることがより好ましく、３０重量％以上８０重量％以下であることが更に好ましく、４０重量％以上８０重量％以下であることが更により好ましい。配合比が１０重量％未満では、無機繊維紙の物理強度に劣る場合があり、また無機繊維紙の密度が低下することで最終製品に微細なピンホールが生じる場合がある。一方、配合比が９５重量％を超えると物理強度が低下する場合がある。
【００１７】
本発明の無機繊維紙では、繊維分におけるガラス繊維の配合比は、０重量％以上７０重量％以下である。ガラス繊維の配合比が７０重量％を超えると、無機繊維紙の地合が悪くなって品質にバラツキが生じたり、微細な孔によるピンホールが生じたりする場合がある。また、耐熱性を向上させたい場合には、ガラス繊維の配合比を０重量％（ガラス繊維を配合しない態様）としてもよい。
【００１８】
また、本発明におけるガラス繊維は、繊維長が１ｍｍ以上３０ｍｍ以下が好ましく、２ｍｍ以上１５ｍｍ以下がより好ましく、３ｍｍ以上１０ｍｍ以下が更に好ましい。繊維長が１ｍｍ未満では、物理強度が不十分となる場合がある。一方、繊維長が３０ｍｍを超えると、無機繊維紙の地合が悪くなり、品質にバラつきが生じる場合がある。また、本発明におけるガラス繊維の平均繊維径は５μｍ以上１５μｍ以下であることが好ましく、５μｍ以上１１μｍ以下がより好ましく、５μｍ以上９μｍ以下が更に好ましい。平均繊維径が５μｍ未満では、繊維が細すぎて保液性を悪化させる場合がある。一方、平均繊維径が１５μｍを超えると太くなりすぎて繊維間の間隙が大きくなり、物理強度に劣り、さらに皮膚への刺激性がある等、作業性に支障をきたして利用しにくくなる場合がある。
【００１９】
本発明における有機繊維としてはセルロース繊維からなるパルプ状物、合成樹脂短繊維を用いることができ、それぞれ単独もしくは両者を配合して用いることができる。ただし、有機繊維をセルロース繊維のみから構成することで、物理強度を向上させ、コストを抑えることができる。
【００２０】
また、本発明における有機繊維は、平均繊維径が１７μｍ以上２５μｍ以下のものであることを特徴とする。有機繊維の平均繊維径が１７μｍ未満では、無機繊維紙の密度が高くなりすぎて焼成前の含浸性を悪化させてしまう虞がある。一方、有機繊維の平均繊維径が２５μｍを超えると、無機繊維紙の密度が低くなりすぎて切断や打ち抜きなどの加工性の悪化や物理強度の低下を招く虞がある。
【００２１】
本発明に用いられるセルロース繊維からなるパルプ状物は、針葉樹晒しクラフトパルプ（以下、ＮＢＫＰと称する。）、広葉樹晒しクラフトパルプ（以下、ＬＢＫＰと称する。）、針葉樹サルファイトパルプ、広葉樹サルファイトパルプ、エスパルトその他いずれの種類のパルプでも何ら限定されるものではないが、湿式抄造時の無機繊維紙の物理強度の点からＮＢＫＰがより好ましい。また、ろ水度（カナダ標準ろ水度）は、特に限定しないが、２００ｍｌＣＳＦ以上７００ｍｌＣＳＦ以下の範囲内であることが好ましく、３００ｍｌＣＳＦ以上７００ｍｌＣＳＦ以下の範囲内であることがより好ましく、４００ｍｌＣＳＦ以上７００ｍｌＣＳＦ以下の範囲内であることが更に好ましい。ろ水度が、２００ｍｌＣＳＦ未満であると、湿式抄造法による無機繊維紙の形成段階で目が詰まって、濾水性が悪くなり、均一な地合いが得られない場合があり、また無機繊維紙の密度が高くなりすぎてしまう場合がある。一方、７００ｍｌＣＳＦより高いと、繊維の微細化具合が悪く、絡み合いが劣り、物理強度が劣り、無機繊維紙を上手く抄造できない場合がある。
【００２２】
本発明に用いられる合成樹脂短繊維を構成する樹脂としては、ポリビニルアルコール系樹脂（以下、ＰＶＡと称する。）、ポリエステル系樹脂、ポリオレフィン系樹脂、アクリル系樹脂、ポリ酢酸ビニル系樹脂、エチレン−酢酸ビニル共重合体樹脂、ポリアミド系樹脂、ポリ塩化ビニル系樹脂、ポリ塩化ビニリデン系樹脂、ポリビニルエーテル系樹脂、ポリビニルケトン系樹脂、ポリエーテル系樹脂、ジエン系樹脂、ポリウレタン系樹脂、フェノール系樹脂、メラミン系樹脂、フラン系樹脂、尿素系樹脂、アニリン系樹脂、不飽和ポリエステル系樹脂、アルキド樹脂、フッ素系樹脂、シリコーン系樹脂、ポリアミドイミド系樹脂、ポリフェニレンスルフィド樹脂、ポリイミド樹脂、これらの樹脂の誘導体等が挙げられる。
【００２３】
無機バインダーとしてはカチオン性無機バインダーとセピオライトが必須成分である。カチオン性無機バインダーとしては硫酸アルミニウム、ポリ塩化アルミニウム、カチオン性コロイダルシリカ、アルミナゾルから選ばれる少なくとも１種以上を使用することができる。アルミナゾルの安定化剤としては塩酸、酢酸、硝酸などが挙げられるが、何れを使用してもよい。アルミナゾルの形状は羽毛状、板状構造などが挙げられるが、何れを使用してもよい。本発明におけるカチオン性無機バインダーの配合比としては繊維重量の合計量に対して０．１重量％以上５重量％以下が好ましく、０．１重量％以上３重量％以下がより好ましく、０．１重量％以上１重量％以下がさらに好ましい。カチオン性無機バインダーの配合比が０．１重量％未満の場合には、湿潤引張り強さが劣る場合がある。一方、カチオン性無機バインダーの配合比が５重量％を超えると凝集が強くなりすぎて地合不良や、吸液性が悪化する場合がある。
【００２４】
本発明におけるセピオライトは、含水ケイ酸マグネシウムからなる表面に多数の活性水酸基を有する粘土性鉱物で、その形状において何ら限定されるものではなく、繊維状のほか、塊状、泥状、粉末状、いずれも用いることができる。また、母岩や間入石としてのタルク、カルサイト、ドロマイト、マグネサイト、塩基性炭酸マグネシウム、ケイ酸成分等が含まれていてもよい。また、スペイン産、トルコ産、中国産など原産国による制限は特にない。
【００２５】
本発明に用いられるセピオライトの配合比は、無機繊維紙を構成する繊維（生体溶解性セラミック繊維、ガラス繊維、有機繊維）分に対して２０重量％以上６０重量％以下であることが好ましく、２５重量％以上５５重量％以下であることがより好ましく、４５重量％以上５５重量％以下であることが更に好ましい。配合比が２０重量％未満では、物理強度が不十分となる場合があり、配合比が６０重量％を超えると、無機繊維紙からの粉落ちが悪くなる場合がある。
【００２６】
また、天然鉱物繊維の１つであるセピオライトとともに、ウォラストナイトやアタパルジャイトといった他の天然鉱物繊維を配合してもよい。なお、その他に例えば、パリゴルスカイトといった、通常、マウンテン・コルク、マウンテン・レザー、マウンテン・ウツド等と呼ばれている粘土性鉱物やコロイダルシリカ、リチウムシリケートなどを適宜選択して使用してもよい。
【００２７】
この無機繊維紙の坪量は、剛度が４００ｍｇ以下であれば任意に設定できる。この無機繊維紙は、密度が０．２５ｇ／ｃｍ３以上０．４０ｇ／ｃｍ３以下である。また、無機繊維紙の密度は、０．２８ｇ／ｃｍ３以上０．３９ｇ／ｃｍ３以下であることが好ましい。密度が０．２５ｇ／ｃｍ３未満であると、繊維が毛羽立ってしまい切断や打ち抜きなどの加工性が悪化してしまう場合がある。一方、密度が０．４０ｇ／ｃｍ３を超えると、焼成前の含浸性を十分に確保することが難しくなる。
【００２８】
この無機繊維紙の厚みは、密度が０．２５ｇ／ｃｍ３以上０．４０ｇ／ｃｍ３以下であれば、坪量に対して任意に設定できる。
【００２９】
この無機繊維紙は、焼成前の保液量が１００ｇ／ｍ２以上である。また、焼成前の保液量は、１２０ｇ／ｍ２以上であることが好ましい。焼成前の保液量が１００ｇ／ｍ２未満の場合は、機能剤や結合剤等の担持が不十分になり、吸着性能等の機能や物理的強度が劣る場合がある。
【００３０】
本発明の無機繊維紙は、円網抄紙機、長網抄紙機、短網抄紙機、傾斜型抄紙機、これらの中から同種または異種の抄紙機を組み合わせてなるコンビネーション抄紙機などを用いて抄造する方法によって製造することができる。原料スラリーには、必須成分の他に、本発明の所望の効果を損なわない範囲で、必要に応じて、各種アニオン性、ノニオン性、カチオン性又は両性の歩留り向上剤、濾水剤、分散剤、紙力向上剤や粘剤を適宜選択して添加することができる。原料スラリーは、０．１〜５重量％程度の固形分濃度に調整される。なお、ｐＨ調整剤、消泡剤、ピッチコントロール剤、スライムコントロール剤等の内添助剤を目的に応じて適宜添加することも可能である。
【００３１】
この原料スラリーをさらに所定濃度に希釈して抄造する。また、無機バインダーは、その形状に応じて凝集剤を用いて凝集体を形成しても良く、生体溶解性セラミック繊維、ガラス繊維や有機繊維と凝集体を形成してもよい。凝集剤は、高分子凝集剤、無機系凝集剤などがあるが、無機バインダーの成分や表面電荷を考慮して適宜選択することができる。凝集剤の添加量は、無機バインダーの種類や欲する凝集体の大きさによって変えることができる。凝集体の大きさをコントロールすることによって、小さい粒状の無機バインダーでも抄造ワイヤーから抜け落ちることなく抄造が可能となる。次いで、抄造されたウェブは、余分な水分を吸引あるいはウェットプレスなどの方法で取り除いた後、乾燥させる。乾燥には、ヤンキードライヤー、シリンダードライヤー、エアドライヤー、赤外線ドライヤー、サクションドライヤー等の乾燥装置を用いることができる。
【００３２】
得られた無機繊維紙は、触媒または吸着剤等の粒子や無機結合剤を分散させた含浸液に含浸させる。含浸液としては、シリカゾル、ケイ酸塩水溶液、アルミナゾル、ジルコニアゾル等を用いることができる。
【実施例】
【００３３】
以下に実施例を挙げて本発明を更に具体的に説明するが、本発明は、実施例に限定されるものではない。なお、実施例中の「％」は、特に断りのない限り「重量％」を示す。実施例及び比較例に記載した物性の測定方法、ならびに平均繊維径の測定方法を以下に示した。
【００３４】
１）坪量
ＪＩＳ  Ｐ８１２４記載の方法にて測定した。単位はｇ／ｍ２である。
【００３５】
２）厚み
ＪＩＳ  Ｐ８１１８記載の方法にて測定した。単位はμｍである。
【００３６】
３）通気度
ＪＩＳ  Ｌ１０９６記載の方法にて測定した。測定機には、株式会社東洋精機製作所製の通気性試験機Ｎｏ．８６９を用いた。単位はｃｍ３／ｃｍ２／ｓｅｃである。
【００３７】
４）ガーレ剛度
ＪＩＳ  Ｌ１０９６、ＪＩＳ  Ｌ１０８５記載の方法にて測定した。測定機には、株式会社東洋精機製作所製のガーレ剛軟度試験機Ｎｏ．８２５を用いた。単位はｍｇである。
【００３８】
５）ＭＤ方向（紙の流れ方向）の引張強さ
ＪＩＳ  Ｐ８１１３記載の方法に準拠してＭＤ方向の引張強さを測定した。具体的には、１５ｍｍ幅×２５０ｍｍ長さ（長さ方向がＭＤ方向）の短冊サンプルの引張強さを測定した。単位はｋＮ／ｍである。
【００３９】
６）ＭＤ方向（紙の流れ方向）の湿潤引張強さ
ＪＩＳ  Ｐ８１３５記載の方法に準拠してＭＤ方向の湿潤引張強さを測定した。１５ｍｍ幅×２５０ｍｍ長さ（長さ方向がＭＤ方向）の短冊サンプルを２５℃の純水に３分浸漬する。浸漬処理した短冊サンプル４片をまとめて湿潤引張強さを測定し、短冊サンプル４片まとめて測定したデータから１片当たりの値を算出した。単位はｋＮ／ｍである。
【００４０】
７）焼成前保液量
１００ｍｍ×１００ｍｍサイズのサンプルの乾燥重量（Ｗ１）を測定する。バットに張った２５℃の純水に１５秒間浸漬して取り出し、ガラス棒で表面の水滴を掻き落とした後、湿潤重量（Ｗ２）を測定し、Ｗ１とＷ２から保液量を求めた。単位はｇ／ｍ２である。この無機繊維紙は、焼成前保液量が１００ｇ／ｍ２以上である。
【００４１】
８）平均繊維径
ＩＳＯ−１６０６５−２に準拠した方法にて測定した。測定機にはメッツォオートメーション株式会社製のファイバー分析計Ｍｅｔｓｏ  ＦＳ５を用いた。単位はμｍである。
【００４２】
実施例１〜５、比較例１〜７の無機繊維紙について、各成分の配合を表１に示し、上述した評価試験により評価した結果を表２に示す。
【００４３】
【表１】
2020007698.tif 000002
【００４４】
【表２】
2020007698.tif 000003
【００４５】
（実施例１）
表１に示すように、生体溶解性セラミック繊維（組成：ＳｉＯ２／ＣａＯ／ＭｇＯ＝６５／３０／５；平均繊維径３μｍ×長さ６００μｍ、４５μｍ以上ショット含有率１０％）、ガラス繊維として６μｍ径×６ｍｍ長のチョップドストランドガラス繊維、有機繊維としてＮＢＫＰ（平均繊維径２０μｍ、４００ｍｌＣＳＦ）をそれぞれ４０／４０／２０とする配合で水中に順次添加混合し、さらに、無機バインダーとしてポリ塩化アルミニウム（以下、ＰＡＣと称する）を繊維重量の合計量に対して０．５％添加し、セピオライト粉体平均粒径７μｍ）を繊維重量の合計量に対して４５％添加し、３％濃度の原料スラリーを調成した。この原料スラリーを用いてウェブを長網抄紙機で希釈抄造し、湿式ウェブをプレスロールで脱水した後、１３０℃で加熱乾燥処理し、実施例１の無機繊維紙を得た。
【００４６】
（実施例２）
生体溶解性セラミック繊維、ガラス繊維、有機繊維の配合比をそれぞれ９５／０／５とし、セピオライト粉体を繊維重量の合計量に対して５５％添加した以外は実施例１と同じ方法で抄造を行い、実施例２の無機繊維紙を得た。
【００４７】
（実施例３）
有機繊維として平均繊維径が１７μｍのＮＢＫＰを用い、生体溶解性セラミック繊維、ガラス繊維、有機繊維の配合比をそれぞれ２０／２５／５５とした以外は実施例１と同じ方法で抄造を行い、実施例３の無機繊維紙を得た。
【００４８】
（実施例４）
有機繊維として、平均繊維径が２５μｍのＰＶＡ（繊維長３ｍｍ）を用いた以外は実施例１と同じ方法で抄造を行い、実施例４の無機繊維紙を得た。
【００４９】
（実施例５）
生体溶解性セラミック繊維、ガラス繊維、有機繊維の配合比をそれぞれ１０／７０／２０とした以外は実施例１と同じ方法で抄造を行い、実施例５の無機繊維紙を得た。
【００５０】
（比較例１）
セピオライト粉体に代えてカオリン粉体を添加した以外は実施例３と同じ方法で抄造を行い、比較例１の無機繊維紙を得た。
【００５１】
（比較例２）
セピオライト粉体に代えてタルク粉体を添加した以外は実施例３と同じ方法で抄造を行い、比較例２の無機繊維紙を得た。
【００５２】
（比較例３）
セピオライト粉体に代えてウォラストナイト粉体を添加した以外は実施例３と同じ方法で抄造を行い、比較例３の無機繊維紙を得た。
【００５３】
（比較例４）
有機繊維として平均繊維径が１０μｍのＬＢＫＰを用いた以外は実施例１と同じ方法で抄造を行い、比較例４の無機繊維紙を得た。
【００５４】
（比較例５）
有機繊維として、平均繊維径が４０μｍのＰＶＡ（繊維長３ｍｍ）を用い、生体溶解性セラミック繊維、ガラス繊維、有機繊維の配合比をそれぞれ４０／５０／４０とするとともに、セピオライト粉体を繊維重量の合計量に対して２０％添加した以外は実施例１と同じ方法で抄造を行い、比較例５の無機繊維紙を得た。
【００５５】
（比較例６）
有機繊維として平均繊維径が１７μｍのＮＢＫＰを用い、生体溶解性セラミック繊維、ガラス繊維、有機繊維の配合比をそれぞれ２０／２５／５５とするとともに、セピオライト粉体を添加しなかったこと以外は実施例１と同じ方法で抄造を行い、比較例６の無機繊維紙を得た。
【００５６】
（比較例７）
有機繊維として平均繊維径が７μｍのエスパルトを用い、生体溶解性セラミック繊維、ガラス繊維、有機繊維の配合比をそれぞれ２０／２５／５５とした以外は実施例１と同じ方法で抄造を行い、比較例７の無機繊維紙を得た。
【００５７】
表２に示すように、実施例１〜５では、密度が好適な範囲に調整され、焼成前の含浸性に優れていることがわかる。また、有機繊維として、ＮＢＫＰに代えてＰＶＡを配合した実施例４では、引張強さがやや低くなっており、有機繊維としては、セルロース繊維のみを配合する方がより好ましいことがわかる。
【００５８】
一方、セピオライトに代えてカオリンを添加した比較例１と、セピオライトに代えてタルクを添加した比較例２は、共に密度が高くなりすぎて、焼成前の保液量１００ｇ／ｍ２以上を満足せず含浸性に劣ることがわかる。また、セピオライトに代えてウォラストナイトを添加した比較例３と、セピオライトを添加しない比較例６は、密度と焼成前の保液量１００ｇ／ｍ２以上を満足しているが、通気度が非常に高く、シール性が要求される製品に適用することが難しいことがわかる。
【００５９】
比較例４と比較例７は、共に有機繊維の平均繊維径が１７μｍ未満であり、密度が高くなりすぎて、焼成前の保液量１００ｇ／ｍ２以上を満足せず含浸性に劣ることがわかる。一方、有機繊維の平均繊維径が２５μｍを超える比較例５は、焼成前の保液量１００ｇ／ｍ２以上は満足するものの、密度が０．２５ｇ／ｃｍ３未満になり、湿潤引張強さが非常に低く、通気度も高くなってしまい、さらにガーレ剛度が４００ｍｇを越えてしまうことがわかる。
【００６０】
以上説明した無機繊維紙は、生体溶解性セラミック繊維と、
繊維分における配合比が０重量％以上７０重量％以下のガラス繊維と、
平均繊維径が１７μｍ以上２５μｍ以下の有機繊維と、
硫酸アルミニウム、ポリ塩化アルミニウム、カチオン性コロイダルシリカ、アルミナゾルから選ばれる少なくとも１種以上のカチオン性無機バインダーと、
セピオライトと、を用いて湿式抄造することにより得られるシート化した基材であって、
密度が０．２５ｇ／ｃｍ３以上０．４０ｇ／ｃｍ３未満、焼成前の保液量が１００ｇ／ｍ２以上であることを特徴とする。
【００６１】
この無機繊維紙によれば、密度を０．４０ｇ／ｃｍ３未満に抑えることで、焼成前の保液量を１００ｇ／ｍ２以上として焼成前の含浸性を向上させることができる。さらに、密度が０．２５ｇ／ｃｍ３以上であるため切断や打ち抜きなどの加工性の悪化を抑えることができる。また、前記有機繊維の平均繊維径を１７μｍ以上とすることで密度が高くなりすぎることを抑える一方、該有機繊維の平均繊維径を２５μｍ以下にすることで密度が低くなりすぎることを防ぐことができる。
【００６２】
前記セピオライトは、密度が高くなりすぎることを抑えるとともに通気度を低くする無機バインダーである。前記ガラス繊維は、密度を低くする点で有効であるが、耐熱性が必要な場合には、繊維分における配合比を０重量％とすることができる。なお、前記繊維分には、生体溶解性セラミック繊維、ガラス繊維および有機繊維が含まれる。
【００６３】
また、この無機繊維紙において、前記有機繊維が、セルロース繊維のみからなるものであることが好ましい。
【００６４】
前記有機繊維を前記セルロース繊維のみから構成し合成樹脂繊維を配合しないことにより、物理的強度（引張強さや湿潤引張強さ）の低下や材料コストを抑えることができる。
【００６５】
さらに、この無機繊維紙において、ガーレ剛度が、４００ｍｇ以下であることが好ましい。
【００６６】
ガーレ剛度を４００ｍｇ以下にすることで、折り曲げ加工がしやすくなる。
【００６７】
また、この無機繊維紙において、通気度が、３．５ｃｍ３／ｃｍ２／ｓｅｃ以下であることが好ましい。
【００６８】
こうすることで、特にシール性が必要な製品により好適に用いることができる。
【００６９】
さらに、この無機繊維紙において、含浸液を含浸させたものであってもよい。
【００７０】
ここでいう含浸液は、揮発性有機化合物（ＶＯＣ）、アンモニア等の塩基性ガス、硫黄酸化物（ＳＯｘ）、窒素酸化物（ＮＯｘ）、塩素等の酸性ガスを除去するための触媒や吸着剤等の機能剤の粒子における分散体や、無機結合剤の分散体等である。具体的には、シリカゾル、ケイ酸塩水溶液、アルミナゾル、ジルコニアゾル等を例示することができる。